(57)【特許請求の範囲】
【請求項１】
少なくとも１種類の熱可塑性樹脂回収材を用いたリサイクル熱可塑性樹脂を設計するリサイクル熱可塑性樹脂設計装置であって、
回収材の物性と、目標とするリサイクル熱可塑性樹脂の物性とを入力する入力手段と、
前記入力された回収材の物性とリサイクル熱可塑性樹脂の物性とに基づいて、前記回収材に追加する同種の追加材料の配合組成を求める計算手段と
を備え、前記リサイクル熱可塑性樹脂は、ゴム変性熱可塑性樹脂であり、前記入力された物性は、ロックウェル・ハードネスおよび曲げ弾性率のいずれかと、メルトフローレートとを含み、前記計算手段は、前記求められた追加材料中のゴム変性熱可塑性樹脂のロックウェル・ハードネスおよび曲げ弾性率のいずれかに基づいて、前記追加材料中のゴム量を更に求めることを特徴とするリサイクル熱可塑性樹脂設計装置。
【請求項２】
請求項１に記載のリサイクル熱可塑性樹脂設計装置において、前記入力された物性は、難燃剤の量を含むことを特徴とするリサイクル熱可塑性樹脂設計装置。
【請求項３】
請求項１または２に記載のリサイクル熱可塑性樹脂設計装置において、前記リサイクル熱可塑性樹脂中の回収材の量を表すリサイクル率を記憶する記憶手段を更に備え、前記計算手段は、前記記憶されたリサイクル率に基づいて、前記追加材料の配合組成を求めることを特徴とするリサイクル熱可塑性樹脂設計装置。
【請求項４】
請求項１ないし３のいずれかに記載のリサイクル熱可塑性樹脂設計装置において、前記回収材および前記リサイクル熱可塑性樹脂の物性の類似度を判断する判断手段を更に備えたことを特徴とするリサイクル熱可塑性樹脂設計装置。
【請求項５】
少なくとも１種類の熱可塑性樹脂回収材を用いたリサイクル熱可塑性樹脂を設計するリサイクル熱可塑性樹脂設計方法であって、
回収材の物性と、目標とするリサイクル熱可塑性樹脂の物性とを入力し、
前記入力された回収材の物性とリサイクル熱可塑性樹脂の物性とに基づいて、前記回収材に追加する同種の追加材料の配合組成を求めること
を含み、前記リサイクル熱可塑性樹脂は、ゴム変性熱可塑性樹脂であり、前記入力された物性は、ロックウェル・ハードネスおよび曲げ弾性率のいずれかと、メルトフローレートとを含み、
前記求められた追加材料中のゴム変性熱可塑性樹脂のロックウェル・ハードネスおよび曲げ弾性率のいずれかに基づいて、前記追加材料中のゴム量を求めることを更に含むことを特徴とするリサイクル熱可塑性樹脂設計方法。
【請求項６】
請求項５に記載のリサイクル熱可塑性樹脂設計方法において、前記入力された物性は、難燃剤の量を含むことを特徴とするリサイクル熱可塑性樹脂設計方法。
【請求項７】
少なくとも１種類の熱可塑性樹脂回収材を用いたリサイクル熱可塑性樹脂を設計するリサイクル熱可塑性樹脂設計プログラムを記録したコンピュータ読取可能な記録媒体であって、前記プログラムは、コンピュータに対して、
回収材の物性と、目標とするリサイクル熱可塑性樹脂の物性とを入力させ、
前記入力された回収材の物性とリサイクル熱可塑性樹脂の物性とに基づいて、前記回収材に追加する同種の追加材料の配合組成を求めさせ、
前記リサイクル熱可塑性樹脂は、ゴム変性熱可塑性樹脂であり、前記入力された物性は、ロックウェル・ハードネスおよび曲げ弾性率のいずれかと、メルトフローレートとを含み、
前記プログラムは、前記コンピュータに対して、前記求められた追加材料中のゴム変性熱可塑性樹脂のロックウェル・ハードネスおよび曲げ弾性率のいずれかに基づいて、前記追加材料中のゴム量を更に求めさせることを特徴とするコンピュータ読取可能な記録媒体。
【請求項８】
請求項７に記載のコンピュータ読取可能な記録媒体において、前記入力された物性は、難燃剤の量を含むことを特徴とするコンピュータ読取可能な記録媒体。
【請求項９】
少なくとも１種類の熱可塑性樹脂回収材を用いたリサイクル熱可塑性樹脂を設計するコンピュータ・プログラムであって、コンピュータに対して、
回収材の物性と、目標とするリサイクル熱可塑性樹脂の物性とを入力させ、
前記入力された回収材の物性とリサイクル熱可塑性樹脂の物性とに基づいて、前記回収材に追加する同種の追加材料の配合組成を求めさせ、
前記リサイクル熱可塑性樹脂は、ゴム変性熱可塑性樹脂であり、前記入力された物性は、ロックウェル・ハードネスおよび曲げ弾性率のいずれかと、メルトフローレートとを含み、
前記コンピュータに対して、前記求められた追加材料中のゴム変性熱可塑性樹脂のロックウェル・ハードネスおよび曲げ弾性率のいずれかに基づいて、前記追加材料中のゴム量を更に求めさせることを特徴とするコンピュータ・プログラム。
【請求項１０】
請求項９に記載のコンピュータ・プログラムにおいて、前記入力された物性は、難燃剤の量を含むことを特徴とするコンピュータ・プログラム。
【発明の詳細な説明】
【０００１】
【発明の属する技術分野】
本発明は、リサイクル熱可塑性樹脂設計装置、リサイクル熱可塑性樹脂設計方法、コンピュータ読取可能な記録媒体およびコンピュータ・プログラムに関する。
【０００２】
【従来の技術】
熱可塑性樹脂は、軽量で錆びることなく長持ちし、しかもいろんな形に成形できることから、フィルム、繊維、成形品などとして多種の用途に広く用いられている。とりわけ近年の情報化社会の進展で、軽量で機械的強度に優れる熱可塑性樹脂は、家電、各種機器などの内部部品、外装材料などに多用されている。
【０００３】
しかし、熱可塑性樹脂の使用量が増えると共にその端材や廃棄物の処理が社会問題となってきており、熱可塑性樹脂を経済的にリサイクルする仕組みの構築が望まれている。
【０００４】
特に、回収された樹脂を再び同じ用途で使用するクローズドリサイクルは、より付加価値が高く望ましい形態の１つである。
【０００５】
現時点で実施されている熱可塑性樹脂のクローズドリサイクルの流れは、まず、使用済みの機器から回収された熱可塑性樹脂製部品（回収材）は、付着した汚れ、シール類を除去された後、破砕または粉砕され、樹脂メーカーに送られる。樹脂メーカーでは回収材と、新たな追加材料（バージン材料）とを混合して成型し、リサイクル熱可塑性樹脂として再び市場へ出荷される。
【０００６】
【発明が解決しようとする課題】
しかしながら、上述したリサイクル処理は、回収材の種類とグレードを指定して回収した特定グレードから成る物性が均一の回収材であることを前提として行われているものであり、複数の異なるグレードから成る、物性が均一でない回収材に基づいてリサイクル熱可塑性樹脂の製造を行うことは困難である。
【０００７】
例えば、種々のメーカーの種々のグレードが混在する特定種類の熱可塑性樹脂を回収し、原料として使用することを想定する。この場合、リサイクル樹脂メーカーが受け入れた回収材の物性は均一ではないため、一定の品質を有するリサイクル熱可塑性樹脂を製造するには、回収材毎に面倒な熱可塑性樹脂の配合処方の検討をしなければならない。ここで特定種類とは樹脂の主要な構成成分が同一であることを意味する。
【０００８】
このような処理の煩雑さにより、リサイクル熱可塑性樹脂の製造に使用する回収材の対象を広げることができないという問題があった。
【０００９】
本発明は、このような問題に鑑みてなされたものであり、その目的とするところは、リサイクル熱可塑性樹脂の製造に使用する回収材の対象の拡大に対応可能な情報処理を行うリサイクル熱可塑性樹脂設計装置、リサイクル熱可塑性樹脂設計方法、コンピュータ読取可能な記録媒体およびコンピュータ・プログラムを提供することにある。
【００１０】
【課題を解決するための手段】
このような目的を達成するために、請求項１に記載の発明は、少なくとも１種類の熱可塑性樹脂回収材を用いたリサイクル熱可塑性樹脂を設計するリサイクル熱可塑性樹脂設計装置であって、回収材の物性と、目標とするリサイクル熱可塑性樹脂の物性とを入力する入力手段と、前記入力された回収材の物性とリサイクル熱可塑性樹脂の物性とに基づいて、前記回収材に追加する同種の追加材料の配合成分を求める計算手段とを備え、前記リサイクル熱可塑性樹脂は、ゴム変性熱可塑性樹脂であり、前記入力された物性は、ロックウェル・ハードネスおよび曲げ弾性率のいずれかと、メルトフローレートとを含み、前記計算手段は、前記求められた追加材料中のゴム変性熱可塑性樹脂のロックウェル・ハードネスおよび曲げ弾性率のいずれかに基づいて、前記追加材料中のゴム量を更に求めることを特徴とする。
また、請求項２に記載の発明は、請求項１に記載のリサイクル熱可塑性樹脂設計装置において、前記入力された物性は、難燃剤の量を含むことを特徴とする。
【００１１】
また、請求項３に記載の発明は、請求項１または２に記載のリサイクル熱可塑性樹脂設計装置において、前記リサイクル熱可塑性樹脂中の回収材の量を表すリサイクル率を更に記憶する記憶手段を更に備え、前記計算手段は、前記記憶されたリサイクル率に基づいて、前記追加材料の配合成分を求めることを特徴とする。
【００１７】
また、請求項２に記載の発明は、その実施態様１として、当該リサイクル熱可塑性樹脂設計装置において、前記難燃剤は、Ｂｒ（臭素）、Ｓｂ（アンチモン）、Ｃｌ（塩素）およびＰ（リン）のいずれかを含むことを特徴とする。
【００１８】
また、請求項２に記載の発明は、その実施態様２として、当該リサイクル熱可塑性樹脂設計装置において、前記計算手段は、前記入力された難燃剤の量に基づいて、前記追加材料中の難燃剤量を更に求めることを特徴とする。
【００１９】
また、実施態様２の発明は、その実施態様３として、当該リサイクル熱可塑性樹脂設計装置において、前記計算手段は、前記求められた追加材料中の難燃剤量に基づいて、前記追加材料中に必要なゴム変性熱可塑性樹脂の配合成分を求めることを特徴とする。
【００２０】
また、請求項１に記載の発明は、その実施態様４として、当該リサイクル熱可塑性樹脂設計装置において、前記計算手段は、前記求められた追加材料中のゴム変性熱可塑性樹脂のメルトフローレートに基づいて、前記追加材料のマトリックス樹脂の配合比率を更に求めることを特徴とする。
【００２１】
また、請求項４に記載の発明は、請求項１ないし３のいずれかに記載のリサイクル熱可塑性樹脂設計装置において、前記回収材および前記リサイクル熱可塑性樹脂の物性の類似度を判断する判断手段を更に備えたことを特徴とする。
【００２２】
また、請求項５に記載の発明は、少なくとも１種類の熱可塑性樹脂回収材を用いたリサイクル熱可塑性樹脂を設計するリサイクル熱可塑性樹脂設計方法であって、回収材の物性と、目標とするリサイクル熱可塑性樹脂の物性とを入力し、前記入力された回収材の物性とリサイクル熱可塑性樹脂の物性とに基づいて、前記回収材に追加する同種の追加材料の配合成分を求めることを含み、前記リサイクル熱可塑性樹脂は、ゴム変性熱可塑性樹脂であり、前記入力された物性は、ロックウェル・ハードネスおよび曲げ弾性率のいずれかと、メルトフローレートとを含み、前記求められた追加材料中のゴム変性熱可塑性樹脂のロックウェル・ハードネスおよび曲げ弾性率のいずれかに基づいて、前記追加材料中のゴム量を求めることを更に含むことを特徴とする。
また、請求項６に記載の発明は、請求項５に記載のリサイクル熱可塑性樹脂設計方法において、前記入力された物性は、難燃剤の量を含むことを特徴とする。
【００２３】
また、請求項５に記載の発明は、その実施態様５として、当該リサイクル熱可塑性樹脂設計方法において、更に、記憶手段に記憶されたリサイクル熱可塑性樹脂中の回収材の量を表すリサイクル率に基づいて、前記追加材料の配合成分を求めることを特徴とする。
【００２８】
また、請求項６に記載の発明は、請求項５に記載のリサイクル熱可塑性樹脂設計方法において、当該リサイクル熱可塑性樹脂設計方法において、前記入力された物性は、難燃剤の量を含むことを特徴とする。
【００２９】
また、請求項６に記載の発明は、その実施態様６として、当該のリサイクル熱可塑性樹脂設計方法において、前記難燃剤は、Ｂｒ、Ｓｂ、ＣｌおよびＰのいずれかを含むことを特徴とする。
【００３０】
また、請求項６に記載の発明は、その実施態様７として、当該リサイクル熱可塑性樹脂設計方法において、更に、前記入力された難燃剤の量に基づいて、前記追加材料中の難燃剤量を求めることを特徴とする。
【００３１】
また、実施態様７の発明は、その実施態様８として、当該リサイクル熱可塑性樹脂設計方法において、更に、前記求められた追加材料中の難燃剤量に基づいて、前記追加材料中のゴム変性熱可塑性樹脂の配合組成を求めることを特徴とする。
【００３２】
また、請求項５に記載の発明は、その実施態様９として、当該リサイクル熱可塑性樹脂設計方法において、更に、前記求められた追加材料中のゴム変性熱可塑性樹脂のメルトフローレートに基づいて、前記追加材料のマトリックス樹脂の配合比率を求めることを特徴とする。
【００３３】
また、請求項５に記載の発明は、その実施態様１０として、当該リサイクル熱可塑性樹脂設計方法において、更に、前記回収材および前記リサイクル熱可塑性樹脂の物性の類似度を判断することを特徴とする。
【００３４】
また、請求項７に記載の発明は、少なくとも１種類の回収材を用いたリサイクル熱可塑性樹脂を設計するリサイクル熱可塑性樹脂設計プログラムを記録したコンピュータ読取可能な記録媒体であって、前記プログラムは、コンピュータに対して、回収材の物性と、目標とするリサイクル熱可塑性樹脂の物性とを入力させ、前記入力された回収材の物性とリサイクル熱可塑性樹脂の物性とに基づいて、前記回収材に追加する追加材料の配合組成を求めさせ、前記リサイクル熱可塑性樹脂は、ゴム変性熱可塑性樹脂であり、前記入力された物性は、ロックウェル・ハードネスおよび曲げ弾性率のいずれかと、メルトフローレートとを含み、前記プログラムは、前記コンピュータに対して、前記求められた追加材料中のゴム変性熱可塑性樹脂のロックウェル・ハードネスおよび曲げ弾性率のいずれかに基づいて、前記追加材料中のゴム量を更に求めさせることを特徴とする。
また、請求項８に記載の発明は、請求項７に記載のコンピュータ読取可能な記録媒体において、前記入力された物性は、難燃剤の量を含むことを特徴とする。
【００３５】
また、請求項９に記載の発明は、少なくとも１種類の回収材を用いたリサイクル熱可塑性樹脂を設計するコンピュータ・プログラムであって、コンピュータに対して、回収材の物性と、目標とするリサイクル熱可塑性樹脂の物性とを入力させ、前記入力された回収材の物性とリサイクル熱可塑性樹脂の物性とに基づいて、前記回収材に追加する追加材料の配合組成を求めさせ、前記リサイクル熱可塑性樹脂は、ゴム変性熱可塑性樹脂であり、前記入力された物性は、ロックウェル・ハードネスおよび曲げ弾性率のいずれかと、メルトフローレートとを含み、前記コンピュータに対して、前記求められた追加材料中のゴム変性熱可塑性樹脂のロックウェル・ハードネスおよび曲げ弾性率のいずれかに基づいて、前記追加材料中のゴム量を更に求めさせることを特徴とする。
更に、請求項１０に記載の発明は、請求項９に記載のコンピュータ・プログラムにおいて、前記入力された物性は、難燃剤の量を含むことを特徴とする。
【００３６】
上記においてリサイクルに供せられる熱可塑性樹脂としては、ポリエチレン、ポリプロピレンなどのポリオレフィン樹脂、ポリスチレン、アクリロニトリル−スチレン共重合体、スチレン−メチルメタクリレート共重合体等のスチレン系重合体、、ポリブチレンテレフタレ−ト、ポリエチレンテレフタレ−ト、ポリエチレンナフタレ−ト等のポリエステル樹脂、塩化ビニル樹脂、塩化ビニリデン樹脂、塩素化ポリエチレン等のハロゲン含有ポリマー、６ナイロン、６６ナイロンなどのポリアミド、ゴム変性ポリスチレン、アクリロニトリル−ブタジエン−スチレン共重合体（ＡＢＳ樹脂）などのゴム変性熱可塑性樹脂、その他にポリカーボネート、ポリサルホン、ポリフェニレンエーテル、ポリエーテルサルホン、ポリアリールサルホン、ポリアミドイミドなどを挙げることができ、ポリエステル系、ポリアミド系、ポリウレタン系、ポリオレフィン系、ポリスチレン系等の熱可塑性エラストマーなども適用することができる。更に、これらの樹脂のポリマーブレンドまたはポリマーアロイ、例えばポリカーボネート／ＡＢＳアロイ、ポリカーボネート／ポリスチレンアロイ、変性ＰＰＥ、ポリブチレンテレフタレート／ＡＢＳ樹脂アロイにも適応することができる。本発明の効果を良好に発揮しうる熱可塑性樹脂は、ゴム変性熱可塑性樹脂、特にゴム変性スチレン系樹脂を含有する樹脂である。
【００３７】
なお、本発明においてリサイクルする熱可塑性樹脂は、主たる構成成分が化学構造的に類似または同等とみなせる樹脂から構成されるが、必ずしも完全に同一である必要はない。例えば、８０重量％以上、好ましくは９０重量％以上、更に好ましくは９５重量％以上の構成成分が化学構造的に類似または同等であれば良い。
【００３８】
熱可塑性樹脂の同一性を定量する手段としては、例えば赤外分光分析をを用いた成分分析を挙げることができ、高精度で選別することが可能である。
【００３９】
これらの熱可塑性樹脂は、難燃剤を含むことができる。この難燃剤としては、リン系化合物、臭素系化合物を挙げることができる。
【００４０】
難燃剤としてのリン系化合物としては非ハロゲン化合物が好ましく、トリフェニルホスフェート、トリクレジルホスフェート、トリキシレニルホスフェート、クレジルジフェニルホスフェート、キシレニルホスフェート、トリス（イソプロピルフェニル）ホスフェート、芳香族縮合リン酸エステルなどが用いられる。
【００４１】
また臭素系化合物としては、テトラブロモビスフェノールＡ、テトラブロモビスフェノールＡエポキシ、テトラブロモビスフェノールＡビス（２，３−ジブロモプロピルエーテル）、テトラブロモビスフェノールＡビス（アリルエーテル）、テトラブロモビスフェノールＡビス（２−ヒドロキシエチルエーテル）、テトラブロモビスフェノールＡエチルエーテルオリゴマー、テトラブロモビスフェノールＡカーボネートオリゴマー、ビス（トリブロモフェノキシ）エタン、ヘキサブロモフェノキシ）エタン、ヘキサブロモシクロデカンなどが用いられる。
【００４２】
これらの難燃剤には三酸化アンチモン、五酸化アンチモンなどの難燃助剤を添加することができる。
【００４３】
また熱可塑性樹脂の難燃特性向上のため、ドリッピング防止剤として塩素化ポリエチレン、テフロン樹脂なども使用されている。
【００４４】
熱可塑性樹脂中のこれら難燃剤に由来する、例えばＢｒ、Ｓｂ、ＣｌまたはＰを測定することで回収材料中に含まれる難燃剤の量を求めることができる。また、これら元素の定量には、蛍光Ｘ線を用いた分析方法を採用することが精度も良好で簡便であり好ましい。
【００４５】
【発明の実施の形態】
以下、ゴム変性熱可塑性樹脂のリサイクル熱可塑性樹脂を設計する場合を例に挙げて、図面を参照し、本発明の実施の形態について詳細に説明する。
【００４６】
（第１実施形態）
図１は、本実施形態のリサイクル熱可塑性樹脂設計装置のハードウェア構成の一例を示す。リサイクル熱可塑性樹脂設計装置１００は、サーバ全体の制御を行う中央処理装置（ＣＰＵ）１０１と、プログラムが格納されたＲＯＭ１０２と、プログラムの実行に必要なデータを一時的に格納するＲＡＭ１０３とを備えており、これらはバス１０４を介して接続されている。
【００４７】
バス１０４には、周辺装置を制御するための入出力インタフェース部１０５が接続されている。この入出力インタフェース部１０５には、通信装置１０６と、入力装置１０７と、表示装置１０８と、補助記憶装置１０９とが接続されている。
【００４８】
通信装置１０６は、ＬＡＮやインターネット等の通信ネットワークとの接続を行う機能を有する。入力装置１０７は、データの入力を行うキーボードや、カーソルの制御を行うマウス等のポインティングデバイスとして構成される。表示装置１０８は、ＣＲＴ（Cathode-Ray Tube）あるいはＬＣＤ（Liquid Crystal Display）等のディスプレイとして構成される。
【００４９】
補助記憶装置１０９には、本発明に関わるリサイクル熱可塑性樹脂の設計に使用されるデータの集合、すなわちデータベースが記憶されている。なお、補助記憶装置１０９の具体的なハードウェア構成としては、例えばハードディスクが使用される。
【００５０】
データベースには、特定の物性を有する回収材から、特定の物性を有するリサイクル製品を製造するために、物性の加成性の原則を利用して、物性を調整するために混合する追加材料の配合組成を求めるために関係式が記憶されている。本実施形態では、物性として、回収材またはリサイクル熱可塑性樹脂中の難燃剤の含有量、ロックウェル・ハードネス（Ｒｈ）およびメルトフローレート（ＭＦＲ）が使用されるが、曲げ弾性率が使用されることもある。
【００５１】
難燃剤の含有量は、回収材またはリサイクル熱可塑性樹脂中に含まれるＢｒ、Ｓｂ、Ｃｌ、Ｐ等の元素の量をもって示す。これらの値は、蛍光Ｘ線を使用した定量分析により得られる実測値である。また、ロックウェル・ハードネスは、回収材またはリサイクル熱可塑性樹脂の硬度を示す。また、メルトフローレートとは、回収材またはリサイクル熱可塑性樹脂に熱を加えたときにどれぐらいの流動性を有するか、すなわちどの程度の熱可塑性を持つかを示す。また、曲げ弾性率は、回収材またはリサイクル熱可塑性樹脂の剛性を示す値である。
【００５２】
本発明に関わるリサイクル熱可塑性樹脂設計装置１００の諸機能は、ＲＯＭ１０２に格納されたデータベース制御用プログラムを、ＣＰＵ１０１が実行することにより達成される。なお、ＣＰＵ１０１にプログラムコードを供給するための記録媒体はＲＯＭに限定されず、例えばハードディスクやＣＤ−ＲＯＭ、メモリカード等の媒体を使用することも可能である。また、本実施形態の動作を実行するためのプログラムコードを記録した記録媒体から、そのプログラムを通信ネットワークを介してリサイクル熱可塑性樹脂設計装置１００に配信することとしてもよい。
【００５３】
図２は、補助記憶装置１０９中のデータベースに登録されたデータの構成例を示す。
【００５４】
データベース２００には、難燃剤量検量線の式２０１、物性加成性の関係式２０２、物性に対する難燃剤添加量の関係式２０３、ロックウェル・ハードネスとゴム変性熱可塑性樹脂中のゴム量の関係式２０４、およびメルトフローレートとゴム変性熱可塑性樹脂中のマトリックス樹脂比率の関係式２０５が記憶されている。これらの式は、入力装置から入力されるリサイクル率を使用して計算される。
【００５５】
ここで、ゴム変性熱可塑性樹脂としてアクリロニトリル−ブタジエン−スチレン共重合体（ＡＢＳ樹脂）を例にとると、ゴム量とはＡＢＳ樹脂中のブタジエン系ゴムの含量であり、マトリックス樹脂とはシアン化ビニル−芳香族ビニル共重合体（ＡＳ樹脂）を示す。また、リサイクル率とは、目標とするリサイクル熱可塑性樹脂と回収材の比率を示す値である。
【００５６】
以下、データベース２００に記憶されている各関係式について説明する。以下の説明では、回収剤中の難燃剤量（実測値）をｆｒ1、リサイクル熱可塑性樹脂の難燃剤量（目標値）をｆｒ2、追加材料中の難燃剤量をｆｒ3、リサイクル率をＲ、回収材のロックウェル・ハードネスおよびメルトフローレートの実測値をｒｈ1およびｍｆｒ1、リサイクル熱可塑性樹脂のロックウェル・ハードネスおよびメルトフローレートの目標値をｒｈ2およびｍｆｒ2、追加材料のロックウェル・ハードネスおよびメルトフローレートの計算値をｒｈ3およびｍｆｒ3、追加材料中のゴム変性熱可塑性樹脂のロックウェル・ハードネスおよびメルトフローレートの計算値をｒｈ3_ABSおよびｍｆｒ3_ABSとする。
【００５７】
難燃剤量検量線の式２０１は、ゴム変性熱可塑性樹脂中に含まれるＢｒ、ＳｂおよびＣｌ等の難燃剤の量を表す式であり、
ｆ（ｆｒ1，ｆｒ2，Ｒ）＝ｆｒ3
と表される。リサイクル熱可塑性樹脂設計装置に蛍光Ｘ線を使用した回収材中の難燃剤量と、目標とするリサイクル熱可塑性樹脂中の難燃剤量とが入力されると、この式に基づいて、追加材料の処方に必要な難燃剤の量が決定される。
【００５８】
物性加成性の関係式２０２は、回収材とリサイクル熱可塑性樹脂の物性から追加材料に必要なゴム変性熱可塑性樹脂の物性を求める式であり、
ｇ（ｒｈ1，ｍｆｒ1，ｒｈ2，ｍｆｒ2，Ｒ）＝（ｒｈ3，ｍｆｒ3）
と表される。物性に対する難燃剤添加量の関係式ｈは、ゴム変性熱可塑性樹脂に難燃剤を添加した場合の物性の変化を表す式であり、
ｈ（ｒｈ3，ｍｆｒ3，ｆｒ3，Ｒ）＝（ｒｈ3_ABS，ｍｆｒ3_ABS）
と表される。
【００５９】
関係式ｉは、ゴム変性熱可塑性樹脂のロックウェル・ハードネスと、ゴム変性熱可塑性樹脂中のゴム量との関係を表す式であり、追加材料中のゴム量をｇｒ3とすると、
ｉ（ｒｈ3_ABS，Ｒ）＝ｇｒ3
と表される。
【００６０】
関係式ｊは、ゴム変性熱可塑性樹脂のメルトフローレートと、ゴム変性熱可塑性樹脂のマトリックス樹脂の比率との関係を表す式であり、追加材料中のマトリックス樹脂比率をａｓ3とすると、
ｊ（ｍｆｒ3_ABS，Ｒ）＝ａｓ3
と表される。
【００６１】
これらの関係式は、回収材およびリサイクル熱可塑性樹脂の物性から求めることとしても良い。この場合、回収材の物性、回収材と混合する追加材料の物性、および生成されたリサイクル熱可塑性樹脂の物性の実測値を複数データベースに予め記憶しておく。そして、記憶された物性の値に基づいて、上述の関係式を求めて、データベースに記憶する。
【００６２】
次に、図３のフローチャートを参照し、データベース制御プログラムにより実行されるリサイクル熱可塑性樹脂の設計の手順を示す。
【００６３】
まず、入力装置から、蛍光Ｘ線を使用して測定された回収材中の難燃剤量、回収材のロックウェル・ハードネスおよびメルトフローレートの実測値ｒｈ1およびｍｆｒ1、目標とするリサイクル熱可塑性樹脂中の難燃剤量ｆｒ2、ロックウェル・ハードネスおよびメルトフローレートの目標値ｒｈ2およびｍｆｒ2、およびリサイクル率Ｒを入力する（ステップＳ３０１）。
【００６４】
次に、入力されたｆｒ1およびｆｒ2に式ｆを適用してｆｒ3を算出し（ステップＳ３０２）、入力されたｒｈ1、ｍｆｒ1、ｒｈ2およびｍｆｒ2に式ｇを適用してｒｈ3およびｍｆｒ3を算出する（ステップＳ３０３）。次に、ステップＳ３０２で算出されたｆｒ3、およびステップＳ３０３で算出されたｒｈ3およびｍｆｒ3に式ｈを適用し、ｒｈ3_ABSおよびｍｆｒ3_ABSを算出する（ステップＳ３０４）。
【００６５】
次に、ステップＳ３０４において算出された追加材料のｒｈ3_ABSに式ｉを適用して、ｇｒ3を算出し（ステップＳ３０５）、ステップＳ３０４において算出されたｍｆｒ3_ABSに式ｊを適用して、追加材料のマトリックス樹脂比率を決定する（ステップＳ３０６）。
【００６６】
最後に、ステップＳ３０２において求められたｆｒ3、ステップＳ３０５において求められたｇｒ3、およびステップＳ３０６において求められたａｓ3を出力し、ＲＡＭあるいは補助記憶装置に記憶する（ステップＳ３０７）。このように出力され記憶された値は、リサイクル熱可塑性樹脂設計における追加材料の処方を構成する。
【００６７】
（第２実施形態）
上述した実施形態により、種々の物性を有する回収材を使用したリサイクル熱可塑性樹脂の設計が可能となる。しかしながら、回収材とリサイクル熱可塑性樹脂との物性がかけ離れている場合は設計の精度が低くなる。すなわち、追加材料の処方を算出することができても、実際にリサイクル熱可塑性樹脂を製造した場合の物性が目標とする物性（目標物性）から離れてしまう。そこで、計算の精度を高めるため、回収材とリサイクル熱可塑性樹脂の類似度を求めることとしても良い。
【００６８】
本実施形態では、リサイクル熱可塑性樹脂の設計に使用するロックウェル・ハードネス等の物性をパラメータとして、ゴム変性熱可塑性樹脂の物性をベクトルで表現する。この物性ベクトルの内積を計算して、類似度を求める。以下、類似度の判断の具体的方法について説明する。なお、以下の説明では、上述のように表現されるベクトルを物性ベクトルという。
【００６９】
図４は、回収材とリサイクル熱可塑性樹脂の物性の類似度を判断する方法の例を示す。図４に示す例では、パラメータとして、ロックウェル・ハードネス、メルトフローレート、および耐衝撃強度の一例としてＩｚｏｄを使用している。また、ベクトルＡは、リサイクル熱可塑性樹脂の目標物性の物性ベクトルを、ベクトルＢは回収材の物性ベクトルであり、大きさはそれぞれａおよびｂである。また、ベクトルＡおよびベクトルＢのなす角はθである。
【００７０】
物性の類似度は、ベクトルの内積＝ａｂｃｏｓθによって求められる。また、回収材と目標物性との離れ具合は、
（回収材の物性ベクトルと目標物性ベクトルとの内積）／
（目標物性ベクトル同士の内積）＝ａｂｃｏｓθ／ａ2
により求められる。この式により求められた値が１から遠いほど、回収材の物性が目標物性から離れていることとなる。
【００７１】
また、実際に製造されたリサイクル熱可塑性樹脂の物性と、リサイクル熱可塑性樹脂の目標物性とを使用して、目標物性の再現性の評価を行うことができる。この場合、実際に製造されたリサイクル熱可塑性樹脂の物性を測定し、第２実施形態と同様に物性ベクトルを計算する。目標物性の再現性は、
（リサイクル熱可塑性樹脂の物性ベクトルと目標物性のベクトルとの内積）／（目標物性ベクトル同士の内積）
により求めることができる。この式の値も上述と同様に、１から遠いほど回収材の物性が目標物性から離れていることとなる。
【００７２】
このように類似度を求めることにより、目標物性に類似する回収材を選択使用して、リサイクル熱可塑性樹脂の設計および製造を行うこともできる。
【００７３】
以上、本発明の好適な実施形態を説明したが、本発明はこの実施形態のみに限定されることなく他の種々の態様でも実施することができることは言うまでもない。例えば、追加材料の処方を決めるための物性は、ロックウェル・ハードネス、メルトフローレート、曲げ弾性率および耐衝撃強度に限定されるものではない。
【００７４】
また、回収材とリサイクル熱可塑性樹脂の物性の類似度の計算は、ベクトルの内積に限られず、例えば統計的手法を使用して算出することも可能である。
【００７５】
また、上述の実施形態では、ゴム変性熱可塑性樹脂のリサイクル熱可塑性樹脂を設計する場合を例に挙げて説明したが、本発明は他のリサイクル熱可塑性樹脂を設計する場合にも適用可能であることはいうまでもない。
【００７６】
本発明は、上述した実施の形態の機能を実施するコンピュータ・プログラムのプログラムコードをサーバまたはクライアントのコンピュータに供給し、そのコンピュータ内部のＣＰＵがプログラムコードを読み出して実行することにより達成される。コンピュータ・プログラムに使用されるプログラミング言語としては、ＢＡＳＩＣやＣ言語等の高級言語、オブジェクト指向プログラミング言語、アセンブラ言語、機械語、ＨＴＭＬ（HyperText Markup Language）等のマークアップランゲージその他の言語を使用できる。
【００７７】
したがって、プロセッサは、コンピュータ・プログラムを記録媒体から受け取ることができる。コンピュータ・プログラムの命令を実体的に組み入れる記録媒体としては、例えばフラッシュメモリ素子などの半導体メモリ素子、ハードディスクやリムーバブルディスクなどの磁気ディスク、ＣＤ−Ｒ等の媒体を使用することができる。
【００７８】
【発明の効果】
本発明によれば、少なくとも１種類の熱可塑性樹脂回収材を用いたリサイクル熱可塑性樹脂を設計するリサイクル熱可塑性樹脂設計装置であって、回収材の物性と、目標とするリサイクル熱可塑性樹脂の物性とを入力する入力手段と、入力された回収材の物性とリサイクル熱可塑性樹脂の物性とに基づいて、回収材に追加する同種の追加材料の配合組成を求める計算手段とを備え、前記リサイクル熱可塑性樹脂は、ゴム変性熱可塑性樹脂であり、前記入力された物性は、ロックウェル・ハードネスおよび曲げ弾性率のいずれかと、メルトフローレートとを含み、前記計算手段は、前記求められた追加材料中のゴム変性熱可塑性樹脂のロックウェル・ハードネスおよび曲げ弾性率のいずれかに基づいて、前記追加材料中のゴム量を更に求めるので、物性の異なる回収材を用いたリサイクルを容易に行うことができる。
【００７９】
また、回収材とリサイクル熱可塑性樹脂との物性の類似度を判断することにより、物性が類似する回収材を選択使用してリサイクル熱可塑性樹脂を製造することができる。結果として、リサイクル熱可塑性樹脂設計の精度を高めることができる。
【図面の簡単な説明】
【図１】本実施形態のリサイクル熱可塑性樹脂設計装置のハードウェア構成を示すブロック図である。
【図２】データベースに登録されたデータの構成例を示す図である。
【図３】データベース制御プログラムにより実行されるリサイクル熱可塑性樹脂の設計の手順を示すフローチャートである。
【図４】回収材とリサイクル熱可塑性樹脂の物性の類似度を判断する方法の例を示す図である。
【符号の説明】
１００  リサイクル熱可塑性樹脂設計装置
１０１  ＣＰＵ
１０２  ＲＯＭ
１０３  ＲＡＭ
１０４  バス
１０５  入出力インタフェース部
１０６  通信装置
１０７  入力装置
１０８  表示装置
１０９  補助記憶装置
２００  データベース
【図１】
0004926331.tif 000002
【図２】
0004926331.tif 000003
【図３】
0004926331.tif 000004
【図４】
0004926331.tif 000005